(57)【要約】【課題】  光学特性を維持しつつ、拡散シートの加工時、液晶表示装置への組み立て時等の傷つき防止及び、取り扱い性を向上させることにより、不良率の低減を図ることができる光学補償シートの提供。【解決手段】  支持体と、該支持体上に少なくとも１層の光拡散層を有する光学補償シートであって、前記光学補償シートにおける光拡散層を有する側の光拡散面及び該光拡散層を有さない側の反光拡散面のそれぞれの静摩擦係数が０．１５以下であり、かつ該両面のそれぞれの動摩擦係数が０．０５以下である光学補償シートである。【選択図】  図１
2007086730.tif 000002
【特許請求の範囲】
【請求項１】
支持体と、該支持体上に少なくとも１層の光拡散層を有する光学補償シートであって、
前記光学補償シートにおける光拡散層を有する側の光拡散面及び該光拡散層を有さない側の反光拡散面のそれぞれの静摩擦係数が０．１５以下であり、かつ該両面のそれぞれの動摩擦係数が０．０５以下であることを特徴とする光学補償シート。
【請求項２】
光拡散面の静摩擦係数及び動摩擦係数が、反光拡散面の静摩擦係数及び動摩擦係数よりも小さい請求項１に記載の光学補償シート。
【請求項３】
反光拡散面側の層が、バインダー樹脂と、有機粒子とを含有する請求項１から２のいずれかに記載の光学補償シート。
【請求項４】
有機粒子が、ポリメチルメタクリレート樹脂粒子、メラミン樹脂粒子、ポリスチレン樹脂粒子、及びシリコーン樹脂粒子から選択される少なくとも１種である請求項３に記載の光学補償シート。
【請求項５】
有機粒子の含有量が、バインダー樹脂に対し０．５質量％以上である請求項３から４のいずれかに記載の光学補償シート。
【請求項６】
バインダー樹脂が、（メタ）アクリル樹脂である請求項３から５のいずれかに記載の光学補償シート。
【請求項７】
（メタ）アクリル樹脂が、水系（メタ）アクリルラテックスである請求項６に記載の光学補償シート。
【請求項８】
反光拡散面側の層が、更に架橋剤を含有する請求項３から７のいずれかに記載の光学補償シート。
【請求項９】
架橋剤が、イソシアネート化合物及びエポキシ樹脂の少なくともいずれかである請求項８に記載の光学補償シート。
【請求項１０】
架橋剤が、オキサゾリン系架橋剤である請求項８に記載の光学補償シート。
【請求項１１】
反光拡散面側の層が、バック層である請求項１から１０のいずれかに記載の光学補償シート。
【請求項１２】
光拡散シートとして用いられる請求項１から１１のいずれかに記載の光学補償シート。
【発明の詳細な説明】
【技術分野】
【０００１】
本発明は、コンピュータ、ワードプロセッサ、テレビジョン等の画像表示に用いる液晶表示素子に使用され、表示品位向上、特に、視野角特性の改善を図ることができる光学補償シートに関する。
【背景技術】
【０００２】
一般に液晶表示装置は、偏光板と液晶セルから構成されている。現在主流であるＴＮモードＴＦＴ液晶表示装置においては、光学補償フィルムを偏光板と液晶セルの間に挿入し、表示品位の高い液晶表示装置が実現されている。
しかし、前記液晶表示装置には、パネルの下方向の階調反転が生じるという問題が残っている。この問題に対して、光拡散手段、例えば、光拡散シートを視認側表面に設けることによって著しく表示品位が改善されている。このような光拡散シートとしては、光の拡散性が良いこと、着色性が無いこと、光の透過性が優れていることなどの性質が必要とされている。
【０００３】
また、前記光拡散シートには、光拡散性の他に光透過性の高いことが要請されており、種々の提案がなされている。例えば、特許文献１には、支持体や拡散層の材料及び厚み等が従来の光拡散シートと同様でありながら、光透過性が著しく向上した光拡散シートとして、支持体上に光拡散層が設けられ、該支持体と光拡散層との間に、側鎖にカチオン性第四級アンモニウム塩基を有するイオン導電性樹脂の架橋体からなるポリマー層を有する光拡散シートが提案されている。
また、光拡散層中に透明性樹脂及び合成樹脂粒子を含有し、該合成樹脂粒子及び該透明性樹脂の屈折率よりも高い屈折率を有する粒子を含有することにより、正面方向への出射光を非常に多くすることができ、透過率等が向上した光拡散性シートが提案されている（特許文献２参照）。
しかしながら、これらの提案においても、充分満足できる性能を有するものではなく、光拡散シートの光透過性の更なる向上が望まれている。
【０００４】
また、光拡散シートの光拡散層には、光拡散のために微粒子を配合することが多いが、それによる着色の問題がある。この問題を解決するため、例えば、特許文献３には、粒子を光拡散層中に分散させた粒子分散型の光拡散シートであり、透過光の着色を低減したものとして、粒径分布５０％以下で平均粒径の異なる粒子を２種類以上組み合わせて用いた光拡散シートが提案されている。
しかし、この提案では、光拡散シートの塗布液に含まれる微粒子は沈降が早く、塗布時に沈降が起こり、所望の粒子数（量）を塗工することができず、拡散特性が低下してしまうという問題がある。
【０００５】
また、塗布液に用いられる有機溶剤としては、汎用されているトルエンは、樹脂微粒子、特に、ポリメチルメタクリレート（ＰＭＭＡ）微粒子を溶解乃至膨潤するため、粒子径が変化することがあるが、他に使用できる溶剤が無く、使用されてきたのが実情である。更に、近年、トルエンの使用が規制されて、それに代わる溶剤が求められている。
【０００６】
また、特許文献４及び５には、拡散シート以外の光学シート並びに導光板等との密着による干渉縞の防止について記載されている。
しかし、これらの提案では、拡散シートの加工時、液晶表示装置への組み立て時等の傷付き防止、及び取り扱いの容易さを実現することは困難である。
【０００７】
したがって光学特性を維持しつつ、拡散シートの加工時、液晶表示装置への組み立て時等の傷つき防止性、及び取り扱い性を向上させることにより、不良率の低減を図ることができる光学補償シートは未だ提供されておらず、更なる改良、開発が望まれているのが現状である。
【０００８】
【特許文献１】特許第３４１３２７３号公報
【特許文献２】特開平５−６９１０７号公報
【特許文献３】特開平１１−１４２６１８号公報
【特許文献４】特開２００４−４５９８号公報
【特許文献５】特開２００４−２５２３５３号公報
【発明の開示】
【発明が解決しようとする課題】
【０００９】
本発明は、従来における前記問題を解決し、以下の目的を達成することを課題とする。即ち、本発明は、光学特性を維持しつつ、拡散シートの加工時、液晶表示装置への組み立て時等の傷付き防止性、及び取り扱い性を向上させることにより、不良率の低減を図ることができる光学補償シートを提供することを目的とする。
【課題を解決するための手段】
【００１０】
前記課題を解決するための手段としては、以下の通りである。即ち、
＜１＞  支持体と、該支持体上に少なくとも１層の光拡散層を有する光学補償シートであって、
前記光学補償シートにおける光拡散層を有する側の光拡散面及び該光拡散層を有さない側の反光拡散面のそれぞれの静摩擦係数が０．１５以下であり、かつ該両面のそれぞれの動摩擦係数が０．０５以下であることを特徴とする光学補償シートである。
＜２＞  光拡散面の静摩擦係数及び動摩擦係数が、反光拡散面の静摩擦係数及び動摩擦係数よりも小さい前記＜１＞に記載の光学補償シートである。
＜３＞  反光拡散面側の層が、バインダー樹脂と、有機粒子とを含有する前記＜１＞から＜２＞のいずれかに記載の光学補償シートである。
＜４＞  有機粒子が、ポリメチルメタクリレート樹脂粒子、メラミン樹脂粒子、ポリスチレン樹脂粒子、及びシリコーン樹脂粒子から選択される少なくとも１種である前記＜３＞に記載の光学補償シートである。
＜５＞  有機粒子の含有量が、バインダー樹脂に対し０．５質量％以上である前記＜３＞から＜４＞のいずれかに記載の光学補償シートである。
＜６＞  バインダー樹脂が、（メタ）アクリル樹脂である前記＜３＞から＜５＞のいずれかに記載の光学補償シートである。
＜７＞  （メタ）アクリル樹脂が、水系（メタ）アクリルラテックスである前記＜６＞に記載の光学補償シートである。
＜８＞  反光拡散面側の層が、更に架橋剤を含有する前記＜３＞から＜７＞のいずれかに記載の光学補償シートである。
＜９＞  架橋剤が、イソシアネート化合物及びエポキシ樹脂の少なくともいずれかである前記＜８＞に記載の光学補償シートである。
＜１０＞  架橋剤が、オキサゾリン系架橋剤である前記＜８＞に記載の光学補償シートである。
＜１１＞  反光拡散面側の層が、バック層である前記＜１＞から＜１０＞のいずれかに記載の光学補償シートである。
＜１２＞  光拡散シートとして用いられる前記＜１＞から＜１１＞のいずれかに記載の光学補償シートである。
【００１１】
本発明の光学補償シートは、支持体と、該支持体上に少なくとも１層の光拡散層を有してなり、前記光学補償シートにおける光拡散層を有する側の光拡散面及び該光拡散層を有さない側の反光拡散面のそれぞれの静摩擦係数が０．１５以下であり、かつ該光拡散面及び反光拡散面のそれぞれの動摩擦係数が０．０５以下である。本発明の光学補償シートにおいては、光拡散面だけでなく、反光拡散面の摩擦係数を適正化することによって、光学特性を維持しつつ、拡散シートの加工時、液晶表示装置への組み立て時等における傷付き防止性、及び取り扱い性を向上させることにより、不良率の低減を図ることができる。また、本発明の光学補償シートを用いた液晶表示装置は、優れた視野角特性を有している。
【発明の効果】
【００１２】
本発明によると、従来における前記問題を解決でき、光学特性を維持しつつ、拡散シートの加工時、液晶表示装置への組み立て時等の傷付き防止性、及び取り扱い性を向上させることにより、不良率の低減を図ることができる光学補償シートを提供することができる。
【発明を実施するための最良の形態】
【００１３】
本発明の光学補償シートは、支持体と、該支持体上に少なくとも１層の光拡散層を有してなり、該支持体の光拡散層を有さない側の面にバック層を有し、下塗り層、更に必要に応じてその他の層を有してなる。
【００１４】
前記光学補償シートにおける光拡散層を有する側の光拡散面及び該光拡散層を有さない側の反光拡散面のそれぞれの静摩擦係数は０．１５以下であり、かつ該光拡散面及び反光拡散面のそれぞれの動摩擦係数が０．０５以下である。
前記光拡散面及び反光拡散面における静摩擦係数が０．１５を超え、かつ該光拡散面及び反光拡散面のそれぞれの動摩擦係数が０．０５を超えると、液晶表示装置の組み立て工程での取り扱い性が劣ったり、組み立て後の他部材との接触で傷が付きやすくなることがある。
また、前記光拡散面の静摩擦係数及び動摩擦係数は、前記反光拡散面の静摩擦係数及び動摩擦係数よりも小さいことが好ましい。前記光拡散面の静摩擦係数及び動摩擦係数が、前記反光拡散面の静摩擦係数及び動摩擦係数よりも大きいと、粒子量のバランスから所望の光学特性が得られにくいことがある。
ここで、前記静摩擦係数は、例えば、新東科学社製トライボギアＴｙｐｅ１０を用いて測定することができる。また、前記動摩擦係数は、例えば、日本電産社製電動式横型簡易試験スタンドＦＧＳ−５０Ｘ−Ｌを用いて測定することができる。
【００１５】
＜反光拡散面の側の層＞
前記反光拡散面の側の層としては、特に制限はなく、目的に応じて適宜選択することができるが、取り扱い性の観点からバック層が好適である。
【００１６】
前記反光拡散面の側の層としてのバック層は、バインダー樹脂と、有機粒子とを含有し、架橋剤、更に必要に応じてその他の成分を含有してなる。
【００１７】
−バインダー樹脂−
前記バインダー樹脂としては、特に制限はなく、目的に応じて適宜選択することができるが、アクリル酸エステル及びメタクリル酸エステルの少なくともいずれかをモノマーの一成分として含む、単独重合体又は共重合体などが好適に挙げられる。
前記単独重合体又は共重合体としては、例えば、（メタ）アクリル樹脂、酢酸ビニル樹脂、エチレン−酢酸ビニル共重合樹脂、塩化ビニル樹脂、塩化ビニル−塩化ビニリデン共重合樹脂、ブチラール樹脂、シリコーン樹脂、ポリエステル樹脂、フッ化ビニリデン樹脂、ニトロセルロース樹脂、スチレン樹脂、スチレン−アクリロニトリル共重合樹脂、ウレタン樹脂、ポリエチレン、ポリプロピレン、塩素化ポリエチレン、ロジン誘導体などが挙げられる。これらは、１種単独で使用してもよく、２種以上を組み合わせて使用してもよい。これらの中でも、有機粒子を溶解したり、膨潤させたりする虞が少ないことから、（メタ）アクリル樹脂が好ましく、水系（メタ）アクリルラテックスが特に好ましい。
前記水系（メタ）アクリルラテックスとしては、市販品を用いることができ、該市販品としては、例えば、ダイセル化学株式会社製のセビアンシリーズ（例えば、４６７３６、４６３５、４６５８３等）、日本純薬株式会社製のジュリマーシリーズ（例えば、ＡＴ−２１０、ＡＴ−５１０、ＡＴ−６１３、ＥＴ−４１０等）、大日本インキ化学工業株式会社製のボンコートシリーズ（例えば、５５０、３９８１、９４２２、ＥＣ−８１８、ＬＥ−１０４３、ＣＰ−６１９０、４０−４１８ＥＦ等）、などが挙げられる。
【００１８】
−有機粒子−
前記有機粒子としては、特に制限はなく、目的に応じて適宜選択することができるが、例えば、ポリメチルメタクリレート樹脂粒子、メラミン樹脂粒子、ポリスチレン樹脂粒子、シリコーン樹脂粒子などが好適に挙げられる。これらは、１種単独で使用してもよいし、２種以上を組み合わせて使用してもよい。
前記有機粒子は、架橋構造を有するものが好ましく、特に、架橋構造を有するポリメチルメタクリレート樹脂粒子が好ましい。
前記有機粒子の質量平均粒子径は、１００μｍ以下であることが好ましく、２５μｍ以下であることがより好ましい。前記質量平均粒子径が１００μｍを超えると、光学特性が悪化したり、製造しにくくなることがある。
前記有機粒子の含有量は、前記バインダー樹脂に対し０．５質量％以上が好ましく、１〜５０質量％がより好ましい。前記含有量が０．５質量％未満であると、摩擦係数が大きくなってしまい、取り扱い性が悪くなることがある。
【００１９】
−架橋剤−
前記架橋剤としては、イソシアネート化合物及びエポキシ樹脂の少なくともいずれかが好適である。
【００２０】
前記イソシアネート化合物としては、分子内に少なくとも２個の、好ましくは３個以上の官能基を有する脂肪族イソシアネート化合物、環状脂肪族イソシアネート化合物、及び芳香族の多官能イソシアネート化合物の少なくともいずれかが用いられる。
前記分子内に２個以上のイソシアネート基を有する化合物としては、例えば、ｍ−フェニレンジイソシアネート、ｐ−フェニレンジイソシアネート、２，６−トリレンジイソシアネート、２，４−トリレンジイソシアネート、ナフタレン−１，４−ジイソシアネート、ジフェニルメタンー４，４'−ジイソシアネート、３，３'−ジメトキシ−ビフェニルジイソシアネート、３，３'−ジメチルジフェニルメタン−４，４'−ジイソシアネート、キシリレン−１，４−ジイソシアネート、キシリレン−１，３−ジイソシアネート、４−クロロキシリレン−１，３−ジイソシアネート、２−メチルキシリレン−１，３−ジイソシアネート、４，４'−ジフェニルプロパンジイソシアネート、４，４'−ジフェニルヘキサフルオロプロパンジイソシアネート、トリメチレンジイソシアネート、ヘキサメチレンジイソシアネート、ポロピレンー１，２−ジイソシアネート、ブチレン−１，２−ジイソシアネート、シクロヘキシレン−１，２−ジイソシアネート、シクロヘキシレン−１，４−ジイソシアネート、ジシクロヘキシルメタン−４，４'−ジイソシアネート、１，４−ビス（イソシアネートメチル）シクロヘキサン、１，３−ビス（イソシアネートメチル）シクロヘキサン、イソホロンジイソシアネート、リジンジイソシアネート、などが挙げられる。
上記以外の多官能イソシアネート化合物としては、上記イソシアネート化合物を主原料とし、これらの３量体、トリメチロールプロパンなどのポリオールと２官能イソシアネート化合物の付加体として、多官能としたもの、ベンゼンイソシアネートのホルマリン縮合物、メタクリロイルオキシエテルイソシアネート等の重合性基を有するイソシアネート化合物重合体、リジントリイソシアネート等も用いることができる。特に、キシレンジイソシアネート及びその水添物、ヘキサメチレンジイソシアネート、トリレンジイソシアネート及びその水添物を主原料とし、これらの３量体の他、トリメチロールプロパンとのアダクト体として多官能としたものが好ましい。これらの化合物については、「ポリウレタン樹脂ハンドブック」（岩田敬治編、日刊工業新聞社発行、１９８７年）に記載されている。これらの中でも、２，４−トリレンジイソシアネート、２，６−トリレンジイソシアネート、キシリレン−１，４−ジイソシアネート、キシリレン−１，３−ジイソシアネート、トリメチロールプロパンとキシリレン−１，４−ジイソシアネート又はキシリレン−１，３−ジイソシアネートとの付加物が好ましく、キシリレン−１，４−ジイソシアネート及びキシリレン−１，３−ジイソシアネート、トリメチロールプロパンとキシレン−１．４−ジイソシアネート又は、キシリレン−１，３−ジイソシアネートとの付加物が特に好ましい。
これらは、１種単独で使用してもよいし、２種以上を組み合わせて使用してもよい。
前記イソシアネート化合物としては、市販品を用いることができ、該市販品としては、例えば、大日本インキ化学工業株式会社製バーノックシリーズ（例えば、ＤＮＷ−５０００、ＤＮＷ−５０１０、ＤＮＷ−５１００、ＤＮＷ−５２００）などが挙げられる。
【００２１】
前記エポキシ樹脂としては、分子中に少なくとも１個のエポキシ基を含有する化合物としては、例えば、ブチルグリシジルエーテル、オクチルグリシジルエーテル、デシルグリシジルエーテル、アリールグリシジルエーテル、フェニルグリシジルエーテル等の炭素数２〜２０のアルコールのグリシジルエーテル類；ポリエチレングリコールジグリシジルエーテル、ポリプロピレングリコールジグリシジルエーテル、エチレングリコールジグリシジルエーテル、プロピレングリコールジグリシジルエーテルネオペンチルグリコールジグリシジルエーテル、１，６−ヘキサンジオールジグリシジルエーテルジブロモネオペンチルグリコールジグリシジルエーテル、グリセロールトリグリシジルエーテル、トリメチロールプロパントリグリシジルエーテルジグリセロールテトラグリシジルエーテル、ポリグリセロールポリグリシジルエーテル等のポリオールのポリグリシジルエーテル類；２，６−ジグリシジルフェニルグリシジルエーテル、２，６，２’，６’−テトラメチル−４，４’−ビフェニルグリシジルエーテル、ビスフェノールＡ型エポキシ樹脂、水素添加型ビスフェノールＡ型エポキシ樹脂、ビスフェノールＦ型エポキシ樹脂、水素添加型ビスフェノールＦ型エポキシ樹脂、ビスフェノールＳ型エポキシ樹脂、水素添加型ビスフェノールＳ型エポキシ樹脂、フェノールノボラック型エポキシ樹脂、クレゾールノボラック型エポキシ樹脂、ハロゲン化フェノールノボラック型エポキシ樹脂、臭素化エポキシ樹脂等のグリシジルエーテル型エポキシ化合物；アリサイクリックジエポキシアセタール、アリサイクリックジエポキシアジペート、ビニルシクロヘキセンジオキサイド等の環式脂肪族エポキシ化合物；グリシジル（メタ）アクリレート、テトラヒドロキシフタル酸ジグリシジルエステル、ソルビン酸グリシジルエステル、オレイン酸グリシジルエステル、リノレイン酸グリシジルエステル等の不飽和酸グリシジルエステル類；ブチルグリシジルエステル、オクチルグリシジルエステルヘキサヒドロフタル酸ジグリシジルエステル等のアルキルカルボン酸グリシジルエステル類；安息香酸グリシジルエステル、ｏ−フタル酸ジグリシジルエステル、ジグリシジルｐ−オキシ安息香酸、ダイマー酸グリシジルエステル等の芳香族カルボン酸グリシジルエステル類；テトラグリシジルジアミノジフェニルメタン、トリグリシジル−ｐ−アミノフェノール、トリグリシジル−ｍ−アミノフェノール、ジグリシジルアニリン、ジグリシジルトルイジン、テトラグリシジル−ｍ−キシリレンジアミン、ジグリシジルトリブロムアニリン、テトラグリシジルビスアミノメチルシクロヘキサン等のグリシジルアミン型エポキシ化合物；ジグリシジルヒダントイン、グリシジルグリシドオキシアルキルヒダントイン、トリグリシジジルイソシアヌレート等の複素環式エポキシ化合物等が挙げられる。これらの中でも、フェノールノボラック型エポキシ樹脂、クレゾールノボラック型エポキシ樹脂が好ましく、ビスフェノールＡ型エポキシ樹脂、ビスフェノールＦ型エポキシ樹脂が特に好ましい。
前記エポキシ樹脂としては、市販品を用いることができ、該市販品としては、例えば、東都化成製エポトートＹＤ１２８、ＹＤ８１２５、大日本インキ化学工業社製エピクロン８４０Ｓ、８５０Ｓ、１０５０、８３０が含まれる。
また、前記架橋剤としては、オキサゾリン系架橋剤も好適に用いられる。該オキサゾリン系架橋剤としては、例えば、日本触媒社製のエポクロスシリーズＫ−１０００、Ｋ−２０００、ＷＳ−５００、ＷＳ−７００などが挙げられる。
【００２２】
前記架橋剤の前記反光拡散面側の層としてのバック層における含有量は、バインダー１００質量部に対し３０質量部以上が好ましく、５０〜４００質量部がより好ましい。前記含有量が３０質量部未満であると、膜に傷が付きやすくなることがある。
【００２３】
前記反光拡散面の側の層としてのバック層は、支持体上に、上述した成分を含有するバック層塗布液を塗布後、乾燥することにより形成される。
前記塗布方法としては、特に制限はなく、例えば、スピンコーター、ロールコーター、バーコーター、カーテンコーター等の通常使用される塗布手段により行うことができる。
前記反光拡散面の側の層としてのバック層の厚みは、０．５〜５．０μｍが好ましい。
【００２４】
＜支持体＞
前記支持体としては、透明であり、ある程度の強度を有するシートであれば、特に制限はなく、通常支持体として使用されているプラスチック又はガラスを、目的に応じて適宜選択して使用することができる。
前記プラスチックとしては、例えば、ポリエステル、ポリオレフィンなどが好適に挙げられる。前記ポリエステルとしては、例えば、ポリエチレンテレフタレート、ポリエチレンナフタレートなどが挙げられる。前記ポリオレフィンとしては、例えば、ポリアミド、ポリエーテル、ポリスチレン、ポリエステルアミド、ポリカーボネート、ポリフェニレンスルフィド、ポリエーテルエステル、ポリ塩化ビニル、ポリアクリル酸エステル、ポリメタクリル酸エステルなどが挙げられる。更に、前記ポリメタクリル酸エステルの好ましい具体例として、メタクリル樹脂が好適に挙げられる。
前記支持体の厚みとしては、支持体として通常採用される範囲の厚みであれば特に制限はなく、目的に応じて適宜選択することができるが、例えば、０．０２〜４．０ｍｍが好ましい。
前記支持体の表面には、光拡散層との密着性を向上させるため、放電処理をしてもよく、後述するその他の層を設けてもよい。
【００２５】
＜光拡散層＞
前記光拡散層は、多数の有機ポリマー微粒子をバインダーで分散固定して形成されたものである。
前記有機ポリマー微粒子としては、架橋タイプのアクリル樹脂及びメタクリル樹脂、ポリエチレン、ポリプロピレン、ポリスチレン、シリコーン樹脂、メラミン樹脂等の有機ポリマーから作られた粒子が好ましく、特に架橋タイプのアクリル樹脂又はメタクリル樹脂（ＰＭＭＡ樹脂）が好ましい。
前記有機ポリマー微粒子の質量平均粒子径は１〜１００μｍが好ましく、１〜２５μｍがより好ましい。
【００２６】
前記光拡散層のバインダーとしては、有機ポリマーバインダーが好ましく、該有機ポリマーバインダーとしては、例えば、アクリル酸エステル及びメタクリル酸エステルの少なくともいずれかをモノマーの一成分として含む、単独重合体又は共重合体が挙げられる。具体的には、（メタ）アクリル樹脂、酢酸ビニル樹脂、エチレン−酢酸ビニル共重合樹脂、塩化ビニル樹脂、塩化ビニル−塩化ビニリデン共重合樹脂、ブチラール樹脂、シリコーン樹脂、ポリエステル樹脂、フッ化ビニリデン樹脂、ニトロセルロース樹脂、スチレン樹脂、スチレン−アクリロニトリル共重合樹脂、ウレタン樹脂、ポリエチレン、ポリプロピレン、塩素化ポリエチレン、ロジン誘導体、又はこれらの混合物などが挙げられる。これらの中でも、（メタ）アクリル樹脂が特に好ましい。
【００２７】
前記有機ポリマーバインダーの屈折率と有機ポリマー微粒子の屈折率との差が０．２０以下になるように、有機ポリマーバインダーと有機ポリマー微粒子との材料の組み合わせを選択することが好ましい。有機ポリマーバインダーと有機ポリマー微粒子とを含む光拡散層は、一般に両者を適当な溶剤中に添加混合して調製した塗布液を、支持体シート上に塗布し、乾燥することによって形成されるので、塗布液の調製の際に有機ポリマー微粒子が実質的に膨潤乃至溶解しないようにする必要がある。従って、有機ポリマー微粒子の材料は、塗布液に使用する溶媒に対して膨潤乃至溶解性を有しないものの中から選択する。また、有機ポリマー微粒子を膨潤乃至溶解しないように塗布液に使用する溶剤を選択してもよい。
前記有機ポリマー微粒子の含有量は、前記バインダー１００質量部に対し１００〜５００質量部が好ましく、２００〜４００質量部がより好ましい。
【００２８】
前記光拡散層の有機ポリマーバインダーとしては、上記のような（メタ）アクリル樹脂を使用する場合には、５以下の酸価を有する（メタ）アクリル樹脂を使用することが好ましい。前記光拡散層を有する部材や光拡散層を有する部材を設けた面光源装置を取り扱う作業中に、露出している光拡散層を有する部材の光拡散層のごみ等の汚れを除くために、エタノール、イソプロピルアルコール等のアルコール類のような適当な有機溶剤で光拡散層の表面を洗浄することがしばしば行われており、５より大きい酸価を有する（メタ）アクリル樹脂をバインダーとして含む光拡散層は、アルコール類による洗浄で白化する傾向があるためである。光拡散シートが白化現象を起こすと、透過光量が減少したり、光の均一さが悪くなり、面光源装置として使用できなくなる。光拡散層の有機ポリマーバインダーとして、５以下の酸価を有する（メタ）アクリル樹脂を使用した場合には、アルコール類での洗浄により白化現象を起こすことは殆ど無い。
【００２９】
また、前記光拡散層として、有機ポリマーバインダーに無機微粒子のマット剤が分散されている層を挙げることができる。マット剤としては、好ましくは質量平均粒子径が１〜５μｍであるシリカ、炭酸カルシウム、アルミナ等の無機微粒子を挙げることができる。マット剤は前記バインダーに対して一般に２０〜６０質量％の範囲の量で用いられる。
【００３０】
前記光拡散層は塗布液の塗布により形成される。塗布液に用いられる有機溶剤は２種以上の有機溶媒からなり、該有機溶剤は最適な混合比重を有する。このことにより、塗布時の粒子沈降性を制御しつつ、バインダー樹脂溶解性を満足させ、光透過性を著しく向上し、更に視野角の改良を達成することができる。ここで、塗布時の粒子沈降性を制御するとは、３分間以上沈降が認められないこと、好ましくは、５分間以上沈降が認められないことを意味する。
【００３１】
−溶媒−
前記光拡散層塗布液に使用される溶媒としては、特に制限はなく、通常使用されるものの中から適宜選択して使用することができるが、最適な比重を有する観点から有機溶媒が好ましい。ここで、前記比重とは、４℃の水に対する比重を意味する。
前記有機溶媒（以下、「第一溶媒」と称することもある）としては、例えば、ケトン類、エーテル類、アルコール類、エステル類、多価アルコール誘導体類、カルボン酸類などが挙げられる。
前記溶媒の比重としては、塗布時の有機粒子沈降性を制御しつつ、バインダーを充分に溶解させることができ、かつ、光透過性を向上させ、視野角依存性を改良させる観点から、好ましい具体例について、比重（かっこ内に表示）と共に列挙すると、前記ケトン類としては、例えば、アセチルアセトン（０．９７５）、シクロヘキサノン（０．９４５）、メチルシクロヘキサノン（０．９２１）などが挙げられる。
前記エーテル類としては、例えば、１，４−ジオキサン（１．０３９）、テトラヒドロフラン（０．８８９）、などが挙げられる。
前記アルコール類としては、例えば、シクロヘキサノール（０．９４９）、３−ペンタノール（１．０４６）、２−メチルシクロヘキサノール（０．９２５）、などが挙げられる。
前記エステル類としては、例えば、ギ酸イソアミル（０．８７７）、ギ酸イソブチル（０．８８５）、ギ酸エチル（０．９１７）、ギ酸ブチル（０．８９２）、ギ酸プロピル（０．９０１）、ギ酸ヘキシル（０．９９０）、ギ酸ベンジル（１．０８１）、ギ酸メチル（０．９８７）、酢酸アリル（０．９２７）、酢酸イソアミル（０．８７１）、酢酸イソブチル（０．８７３）、酢酸イソプロピル（０．８７７）、酢酸エチル（０．９０１）、酢酸２−エチルヘキシル（０．８７２）、酢酸シクロヘキシル（０．９７）、酢酸ｎ−ブチル（０．８７６）、酢酸ｓ−ブチル（０．８７５）、酢酸プロピル（０．８８７）、酢酸メチル（０．９３４）、ポロピオン酸エチル（０．８９６）、プロピオン酸ブチル（０．８７７）、プロピオン酸メチル（０．９１６）、などが挙げられる。
前記多価アルコール誘導体類としては、例えば、エチレングリコールモノエチルエーテルアセテート（０．９７５）、エチレングリコールモノメチルエーテル（０．９６４）、エチレングリコールモノメチルエーテルアセテート（１．００９）、エチレングリコールモノメトキシメチルエーテル（１．０４）、プロピレングリコールモノエチルエーテル（０．８９８）、プロピレングリコールモノメチルエーテル（０．９２３）、などが挙げられる。
前記カルボン酸類としては、例えば、イソ酪酸（０．９４８）、カプロン酸（１．０４９）、などが挙げられる。
これらの中でも、塗布後に乾燥しやすい観点から、沸点１５０℃以下の有機溶媒が好ましく、シクロヘキサノン、１，４−ジオキサン、エチレングリコールモノメチルエーテルアセテートが特に好ましい。
【００３２】
また、上記列挙した有機溶媒に混合して使用可能な有機溶媒（以下、「第二溶媒」と称することもある）としては、例えば、イソプロピルアルコール（０．７８５）、エタノール（０．７９１）、ｎ−ブタノール（０．８１０）、ｔ−ブタノール（０．７８７）、１−プロパノール（０．８０４）、メタノール（０．７９２）などのアルコール類、アセトン（０．７９１）、ジエチルケトン（０．８１６）、メチルエチルケトン（０．８０５）、メチル−ｎ−ブチルケトン（０．８２１）、メチル−ｎ−プロピルケトン（０．８０６）などのケトン類、アセトニトリル（０．７８８）などが挙げられる。これらの中でも、汎用性の観点から、メチルエチルケトンが特に好ましい。
【００３３】
前記第一溶媒と第二溶媒との組合せとしては、特に制限はなく、適宜選択して組み合わせることができるが、塗布時の有機粒子沈降性を制御しつつ、バインダーを充分に溶解させることができ、かつ、光透過性を向上させ、視野角依存性の改善を図る観点から、第一溶媒の比重と、第二溶媒の比重とに一定の関係を有することが好ましい。なお、有機粒子沈降性を制御するとは、前記有機粒子が、光拡散層塗布液の塗布後３分間以上、好ましくは５分間以上、沈降しないようにすることを意味する。
前記一定の関係としては、下記数式１で表されるｄａｖｅの値が、０．８５以上１未満であることが好ましく、０．８５〜０．９５がより好ましい。前記ｄａｖｅの値が、０．８５未満であったり、１以上であると、塗布時の有機粒子沈降性を制御しにくくなることがある。
＜数式１＞
ｄａｖｅ＝ｄ１×ｗ１＋ｄ２×ｗ２
ただし、前記数式１中、ｄ１は第一溶媒の比重、ｗ１は第一溶媒の含有量（質量％）、ｄ２は第二溶媒の比重、ｗ２は第二溶媒の含有量（質量％）をそれぞれ表す。
【００３４】
また、前記有機粒子が、ポリメチルメタクリレート樹脂粒子であるときには、塗布時の有機粒子沈降性を制御する観点から、該ポリメチルメタクリレート樹脂粒子の比重と前記ｄａｖｅ値との比（ポリメチルメタクリレート樹脂粒子／ｄａｖｅ）が、１．４以下であることが好ましく、１．２〜１．４であることがより好ましい。前記ポリメチルメタクリレート樹脂粒子の比重と前記ｄａｖｅ値との比が、１．４を超えると、塗布時の有機粒子沈降性を制御できないことがある。
前記第二溶媒を使用するときの、第一溶媒の含有量としては、前記ｄａｖｅの値が前記数値範囲内となるようにするために、５０質量％以上が好ましく、８０質量％以上がより好ましい。
【００３５】
前記光拡散層は、光拡散層用の上記各成分を溶剤に溶解もしくは分散して塗布液となし、支持体上に塗布し、乾燥することにより、形成することができる。
前記支持体への塗布は、スピンコーター、ロールコーター、バーコーター、カーテンコーター等の公知の塗布手段を用いて行うことができる。乾燥工程での温度は、９０〜１３０℃が好ましく、１００〜１２０℃が好ましい。時間は１０秒間〜５分間が好ましく、１〜２分間がより好ましい。
前記光拡散層塗布液の固形分濃度としては、特に制限はなく、塗布方式や乾燥条件に応じて適宜選択することができるが、例えば、１０〜４０質量％が好ましく、２０〜３０質量％がより好ましい。
前記光拡散層塗布液の粘度としては、特に制限はなく、塗布方式や乾燥条件に応じて適宜選択することができるが、例えば、１０〜１００ｍＰａ・ｓが好ましく、２０〜５０ｍＰａ・ｓがより好ましい。
【００３６】
前記光学補償シートには、その他の層として、例えば、支持体と光拡散層とをより密着させるために、下塗り層を設けてもよい。
【００３７】
前記下塗り層は、側鎖にカチオン性第四級アンモニウム塩基を有するイオン導電性樹脂の架橋体を含むことが好ましい。
前記側鎖にカチオン性第四級アンモニウム塩基を有するイオン導電性樹脂としては、特に制限がなく、通常知られている樹脂を適宜選択して使用することができるが、例えば、反応させやすいことから、カチオン性第四級アンモニウム塩基を有し、かつ末端に重合性二重結合を有するビニル化合物と、水酸基を有するビニル化合物と、必要に応じて含まれるその他のビニル化合物との混合物の水溶性共重合体などが好適に挙げられる。
【００３８】
前記カチオン性第四級アンモニウム塩基を有し、かつ末端に重合性二重結合を有するビニル化合物としては、例えば、カチオン性第四級アンモニウム塩基を有する（メタ）アクリレート化合物が好適に挙げられる。
前記（メタ）アクリレート化合物としては、例えば、ジメチルアミノエチルアクリレート四級化物、ジメチルアミノエチルメタクリレート四級化物、ジエチルアミノエチルアクリレート四級化物、ジエチルアミノエチルメタクリレート四級化物、メチルエチルアミノエチルアクリレート四級化物、メチルエチルアミノエチルメタクリレート四級化物などが好適に挙げられる。これらは１種単独で使用してもよいし、２種以上を組み合わせて使用してもよい。
前記水酸基を有するビニル化合物としては、例えば、水酸基を有する（メタ）アクリレート化合物などが好適に挙げられる。
前記水酸基を有する（メタ）アクリレート化合物としては、例えば、２−ヒドロキシエチルアクリレート、２−ヒドロキシエチルメタクリレート、ポリグリセロールジアクリレート、ポリグリセロールジメタクリレートなどが好適に挙げられる。これらは、１種単独で使用してもよいし、２種以上を組み合わせて使用してもよい。
前記その他の化合物としては、例えば、前記２種のビニル化合物と共重合可能な化合物などが挙げられる。
前記共重合可能な化合物としては、例えば、アクリル酸アルキルエステル、メタクリル酸アルキルエステルなどが好適に挙げられる。これらの中でも特に、アクリル酸アルキルエステル、メタクリル酸アルキルエステルが好ましい。これらは、１種単独で使用してもよいし、２種以上を組み合わせて使用してもよい。
前記水溶性共重合体の合成方法としては、例えば、前記ビニル化合物の混合物を、水性媒体中で乳化重合反応させることにより得ることができる。
【００３９】
前記側鎖にカチオン性第四級アンモニウム塩基を有するイオン導電性樹脂の架橋体は、例えば、側鎖にカチオン性第四級アンモニウム塩基を有するイオン導電性樹脂と熱架橋性化合物との混合物を架橋反応させることによって好適に得ることができる。
前記熱架橋性化合物としては、例えば、２〜４個のグリシジル基を有するエポキシ化合物が好適に挙げられる。
前記２〜４個のグリシジル基を有するエポキシ化合物としては、例えば、エチレングリコールジグリシジルエーテル、ポリエチレングリコールジグリシジルエーテル、プロピレングリコールジグリシジルエーテル、ポリプロレングリコールジグリシジルエーテル、ネオペンチルグリコールジグリシジルエーテル、グリセロールポリグリシジルエーテル、トリメチロールプロパンポリグリシジルエーテル、ジグリセロールポリグリシジルエーテルなどが好適に挙げられる。
前記前記熱架橋性化合物の、側鎖にカチオン性第四級アンモニウム塩基を有するイオン導電性樹脂と熱架橋性化合物との混合物における含有量としては、例えば、３〜３０質量％が好ましい。
前記側鎖にカチオン性第四級アンモニウム塩基を有するイオン導電性樹脂と熱架橋性化合物との混合物には、架橋反応を促進するために、アルカリ性化合物を添加するのが好ましい。
前記アルカリ性化合物としては、例えば、アミン、ポリアミン、アミドアミン、ポリアミドアミン、イミダゾール、アルカリ金属炭酸塩などが好適に挙げられる。
前記側鎖にカチオン性第四級アンモニウム塩基を有するイオン導電性樹脂の架橋体としては、例えば、特開平４−２２０６４９号公報に記載されている架橋体などが好適に挙げられる。
【００４０】
前記下塗り層は、前記側鎖にカチオン性第四級アンモニウム塩基を有するイオン導電性樹脂と熱架橋性化合物とを含む混合物を、必要に応じて水、アルコール等で希釈して調製した下塗り層塗布液を、支持体シートの表面上に塗布し、６０〜１３０℃の温度に加熱して溶媒を蒸発除去させると共に、前記側鎖にカチオン性第四級アンモニウム塩基を有するイオン導電性樹脂及び熱架橋性化合物を、前記イオン導電性樹脂が有する水酸基により架橋反応させて形成することができる。
【００４１】
前記下塗り層の厚みは、光透過性及びブロッキングによる故障防止の観点から、いずれも、０．０５〜５μｍが好ましく、０．５〜４．５μｍがより好ましい。前記厚みが０．０５μｍ未満であると、ブロッキングによる故障が発生することがあり、５μｍを超えると、光透過性が悪くなることがある。
前記下塗り層にも、光透過性を向上させ、視野角依存性を改善させる観点から、前記光拡散層が含む有機粒子を添加することが好ましい。
前記有機粒子の添加量としては、特に制限はなく、目的に応じて適宜選択することができるが、前記側鎖にカチオン性第四級アンモニウム塩基を有するイオン導電性樹脂１００質量部に対して２５０質量部以下が好ましく、０．０１〜２００質量部がより好ましい。
【００４２】
−光学補償シートの構造―
前記光学補償シートの構造としては、特に制限はなく、目的に応じて適宜選択することができるが、例えば、図１に示す光学補償シート１１が好適に挙げられる。
この図１に示す光学補償シート１１は、支持体１２の一方面上に、下塗り層１３、光拡散層１５をこの順で備え、他方の面上にバック層１４を備えてなる。
【００４３】
−用途−
本発明の光学補償シートは、その利点により、携帯電話、パソコン用モニタ、テレビ、液晶プロジェクタ等の液晶表示装置に好適に使用することができる。より具体的には、前記光学補償シートは、該液晶表示装置のバックライトとして使用されるエッジライト式面光源装置の導光板の上面に、光拡散層を上にして設けて、好適に使用することができる。
また、前記光学補償シートは、光拡散性に特に優れるため、上述の液晶表示装置において、液晶パネルの全面をムラなく光らせることができ、該液晶表示装置の輝度ムラを抑制できる光拡散シートとして、より好適に使用することができる。
【実施例】
【００４４】
以下、本発明の実施例について説明するが、本発明はこれらの実施例に何ら限定されるものではない。
【００４５】
（実施例１）
〔光学補償シートの作製〕
支持体上に下塗り層、バック層、及び光拡散層の順に、以下の方法により形成することにより、光学補償シートを作製した。
【００４６】
−下塗り層の形成−
支持体としての厚み１００μｍのポリエチレンテレフタレートフィルムの片面に、下記組成の下塗り層塗布液を、ワイヤーバー＃２０で塗布し、１２０℃にて２分間乾燥させて、厚みが１．５μｍの下塗り層を形成した。
＜下塗り層塗布液の組成＞
・メタノール・・・４１６５ｇ
・ジュリマーＳＰ−５０Ｔ（日本純薬株式会社製）・・・１４９５ｇ
・シクロヘキサノン・・・３３９ｇ
・ジュリマーＭＢ−１Ｘ（有機粒子；ポリメチルメタクリレート架橋タイプ、質量平均粒子径６．２μｍの球状超微粒子、日本純薬株式会社製）・・・１．８５ｇ
【００４７】
−バック層の形成−
支持体の下塗り層を塗布した反対側の面に、下記組成のバック層塗布液を、ワイヤーバー＃２０で塗布し、１２０℃にて２分間乾燥させて、厚みが２．０μｍのバック層を形成した。
＜バック層塗布液の組成＞
・メチルエチルケトン（ＭＥＫ）・・・４，３９２ｇ
・アクリル樹脂（ダイヤナールＢＲ−８０、三菱レーヨン株式会社製）２０質量％メチルエチルケトン溶液・・・１，５１４ｇ
・バイロン２２０（ポリエステル樹脂、東洋紡株式会社製）・・・９．３２ｇ
・シクロヘキサノン・・・３５７ｇ
・ジュリマーＭＢ−１Ｘ（有機粒子；ポリメチルメタクリレート架橋タイプ、質量平均粒子径６．２μｍの球状超微粒子、日本純薬株式会社製）・・・２．７７ｇ
【００４８】
−光拡散層の形成−
上記で作製した塗布物の下塗り層側に、下記組成の光拡散層塗布液及び下記組成の架橋剤液を作製し、それぞれの流量を光拡散層塗布液１００ｃｃに対し、架橋剤液１０ｃｃとなるようにポンプで送液し、両者の液をスタチックミキサー（φ３．４−Ｎ６０Ｓ−５２３−Ｆ；ノリタケカンパニーリミテッド社製）にて混合し、直後にワイヤーバー＃２２で塗布し、１２０℃で２分間乾燥させて、厚み２８μｍの光拡散層を形成した。以上により、実施例１の光拡散シートを作製した。
【００４９】
＜光拡散層塗布液の組成＞
・シクロヘキサノン・・・８２５ｇ
・ディスパロンＰＦＡ−２３０（粒子沈降防止剤；脂肪酸アミド、楠本化成株式会社製、固形分濃度２０質量％）・・・２５．９ｇ
・アクリル樹脂（ダイヤナールＢＲ−１１７、三菱レーヨン株式会社製）２０質量％メチルエチルケトン溶液・・・５９９ｇ
・ジュリマーＭＢ−２０Ｘ（有機粒子；ポリメチルメタクリレート架橋タイプ、質量平均粒子径１８μｍの球状超微粒子、日本純薬株式会社製）・・・４６９ｇ
・Ｆ７８０Ｆ（大日本インキ化学工業株式会社製）３０質量％メチルエチルケトン溶液・・・１．２５ｇ
【００５０】
＜架橋剤液の組成＞
・メチルエチルケトン（ＭＥＫ）・・・４０ｇ
・イソシアネート化合物（タケネートＤ１１０Ｎ、三井武田ケミカル株式会社製）・・・１６０ｇ
【００５１】
（実施例２）
実施例１において、バック層塗布液を、以下のようにして調製したバック層塗布液に変えた以外は、実施例１と同様にして、光学補償シートを作製した。
＜バック層塗布液＞
・水・・・５４１５ｇ
・ボンコートＬＥ−１０４３（アクリルラテックス、大日本インキ化学工業株式会社製、３６質量％水溶液）・・・８５７ｇ
・ジュリマーＭＢ−１Ｘ（日本純薬株式会社製）・・・２．７７ｇ
【００５２】
（実施例３）
実施例２において、バック層塗布液中に、水分散系ポリイソシアネート化合物としてのバーノックＤＮＷ−５０００（大日本インキ化学工業株式会社製）３００ｇを添加した以外は、実施例１と同様にして、光学補償シートを作製した。
【００５３】
（実施例４）
実施例２において、バック層塗布液中に、オキサゾリン系架橋剤としてのエポクロスＷＳ−７００（日本触媒株式会社製）４３０ｇを添加した以外は、実施例１と同様にして、光学補償シートを作製した。
【００５４】
（比較例１）
実施例１において、バック層塗布液のジュリマーＭＢ−１Ｘを添加しなかった以外は、実施例１と同様にして、光学補償シートを作製した。
【００５５】
（比較例２）
実施例１において、バック層塗布液のジュリマーＭＢ−１Ｘの添加量を２．７７ｇから０．９ｇに変えた以外は、実施例１と同様にして、光学補償シートを作製した。
【００５６】
＜光学的特性の評価＞
光拡散層を有する各光学補償シートのそれぞれについて、Ｃ光源（波長７１０５Ｋ）における、全光線透過率、ヘイズ値、拡散光透過率、輝度、及び半値角を測定して、光学的特性の評価を行った。
【００５７】
＜静摩擦係数の測定＞
新東科学社製トライボギアＴｙｐｅ１０を用い、質量２００ｇの平面圧子に光学補償シートの非測定面側を貼り付け、上昇板側に拡散シートの測定面側になるようにセティングし、傾斜を掛けて、サンプルが動き出した所の傾斜角度から目盛りを読み取り、静摩擦係数とした。
【００５８】
＜動摩擦係数の測定＞
日本電産社製電動式横型簡易試験スタンドＦＧＳ−５０Ｘ−Ｌを用い、テーブル側に光学補償シートの測定面側が測定面になるように貼り付け、非測定面が接触するように移動板に貼り付ける。移動板に４００ｇの重りをのせ、速度設定目盛り３にて移動板を引っ張り、フォースゲージの値を読み取り動摩擦係数とした。
【００５９】
＜膜質の評価＞
各光学補償シートの反拡散面（バック層表面）の鉛筆硬度については、ＪＩＳ  Ｋ５６００−５−４に準じて測定した。
摩擦試験については、動摩擦試験機３Ｋ−３４Ｂ（新東科学株式会社製）にて、各光学補償シートの反光拡散面（バック層表面）を下部に固定し、光拡散面（光拡散層表面）を可動部上部に取り付けて、加重１５０ｇ、距離１０ｃｍ、６ｍ／分の速度で１０回往復させて、以下の基準で目視評価した。
〔評価基準〕
○：傷無し
△：傷はあるが実用上問題ないレベル
×：傷が付き実用上問題あるレベル
【００６０】
【表１】
2007086730.tif 000003
＊摩擦係数は、光拡散面／反光拡散面を表す。
【００６１】
【表２】
2007086730.tif 000004
【００６２】
表１及び表２の結果から、有機粒子を添加しないか、又は有機粒子をバインダー樹脂に対して０．５質量％未満添加して、反光拡散面の静摩擦係数を０．１５より大きい値に、動摩擦係数を０．０５より大きい値に調整した比較例１及び２と比べて、実施例１〜４は、静摩擦係数及び動摩擦係数が低く、光学特性を維持しつつ、傷が付きにくく、取り扱い性に優れる光学補償シートであることが認められる。
【産業上の利用可能性】
【００６３】
本発明の光学補償シートは、携帯電話、パソコン用モニタ、テレビ、液晶プロジェクタなどに使われる液晶表示装置に好適に使用することができる。また、前記光学補償シートは、光拡散性に特に優れるため、上述の液晶表示装置において、優れた視野角特性を有する光拡散シートとして、より好適に使用することができる。
【図面の簡単な説明】
【００６４】
【図１】図１は、本発明の光学補償シートの一例を示す概略断面図である。
【符号の説明】
【００６５】
１１      光学補償シート
１２      支持体
１３      下塗り層
１４      バック層
１５      光拡散層
【図１】
2007086730.tif 000005